FR 2516832 A1 19830527 FR 8218617 A 19821105 L'invention concerne un alliage pour soudure, utilisé notamment dans la technique dentaire. Il est connu actuellement d'utiliser, pour la brasure des éléments des prothèses dentaires, des alliages à base d'or ou de nickel On sait aussi que les alliages à base de nickel provoquent des allergies au contact de la peau. Par ailleurs, on ne peut ignorer que les-vapeurs et les poussières des alliages à base de nickel provoquent des réactions carcinogènes dans les poumons des personnes mises en contact avec elles, ce qui rend les travaux de transforma- tion des alliages de nickel particulièrement dangereux pour la santé Ces dan- gers apparaissent notamment lors de l'utilisation d'alliages de nickel dans l'art dentaire, et ce tout particulièrement lors de la réalisation des prothèses, voire des implants dentaires. Il incombe à la présente invention de définir un métal, notamment un alliage, utilisable pour la soudure ou la brasure, qui ne comporte aucun des inconvénients cités, mais qui présente, par contre, les propriétés de mouil- labilité, de résistance mécanique, et le pouvoir adhérent nécessaires à une bonne liaison des parties soudées. Le problème ainsi posé est résolu par un alliage pour la soudure, voire la brasure, contenant 25 à 35 % de fer, 15 à 25 % de chrome, 3 à 6 % de silicium, 1 à 4 % de molybdène, le reste étant constitué par du cobalt. Avantageusement, cet alliage contient encore de 0, 1 à 1 % 5 de manganèse, de 0, 5 à 2 lo de vanadium, et de 0,1 à 1 % de bore. L'alliage pour soudure ayant cette composition présente une haute ap- titude au fluage, sans pour autant constituer un danger quelconque pour les tissus humains L'absence de nickel dans ces alliages permet leur transfor- mation sans aucune mesure de protection particulière Finalement, l'alliage défini par l'invention présente d'excellentes qualités de liaison, exigées pour la soudure des alliages de co balt et de chrome, utilisés notamment dans la technique dentaire. Un exemple de réalisation spécifique, composé de 5, 3 % de silicium, 0,4 % de manganèse, 21, 7 % de chrome, 2, 7 % de molybdène, 1, 05 % de vanadium, 0, 5 54 de bore, 29 % de fer, et d'une fraction complémen- taire de cobalt, a été utilisé pour la soudure de différents éléments d'une prothèse dentaire constituée d'un alliage de cobalt et de chrome. La soudure ainsi réalisée est caractérisée par sa grande solidité et ses hautes qualités mécaniques, sans oublier sa grande résistance à la cor- rosion La grande fluidité de cet alliage pour soudure rend son utilisation particulièrement facile. REVENDICATIONS 1 Alliage pour soudure, utilisé notamment dans la technique dentaire, caractérisé en ce qu'il se compose de 25 à 35 % de fer, 15 à 25 % de chrome 3 à 6 % de silicium, 1 à 4 NO de molybdène, le reste étant constitué par du cobalt. 2 Alliage pour soudure selon la revendication 1, caractérisé par des additions de 0, 1 à 1 %a de manganèse, 0, 5 à 2 % de vanadium, et O O l à 1 % de bore.